a熱可塑性樹脂、b表面がシランカップリング処理された粉末状のスズ系材料、c粉末状のタングステン系材料、を含むことを特徴とする放射線遮蔽体。熱可塑性樹脂100質量部に対して、bスズ系材料を5~500質量部、cタングステン系材料を900~1200質量部含有することを特徴とする請求項1に記載の放射線遮蔽体。前記熱可塑性樹脂がエチレン酢酸ビニル共重合体であることを特徴とする請求項1または請求項2に記載の放射線遮蔽体。シート状であることを特徴とする請求項1ないし請求項3のいずれかに記載の放射線遮蔽体。少なくとも1面にラミネート層が形成されていることを特徴とする請求項4に記載の放射線遮蔽体。前記請求項1ないし請求項5のいずれかに記載の放射線遮蔽体を備えたことを特徴とする放射線遮蔽製品。請求項4または請求項5に記載のシート状の放射線遮蔽体を布帛と一体化させて、当該布帛を所望の形状に縫合してなる放射線防護衣であることを特徴とする請求項6に記載の放射線遮蔽製品。ところで、タングステンは高比重で硬い金属材料であり、また、高価な金属材料であるため、過剰に含有させると成形体が硬くなり柔軟性に悪影響を及ぼす場合があるとともにコスト高となるため、好ましくなかった。そこで、金属遮蔽材料として、比較的柔らかく、コスト的にもあまり高くないスズ単体等のスズ系材料等の金属材料を使用することがあった。一方、熱可塑性樹脂にスズを含有させた場合に押出成形等を実施した場合には、熱可塑性樹脂と金属遮蔽材料であるタングステンとスズの硬さの違いから、押出機の流れの速度に変化が生じ、熱可塑性樹脂に分散されるスズの周りに気泡が発生し、この気泡を介して放射線が透過してしまい、結果として遮蔽効率を低下させてしまう場合があり、放射線遮蔽体の遮蔽性能に悪影響を与えていた。本発明は、前記の課題に鑑みてなされたものであり、気泡やピンホールの発生を抑制し、良好な遮蔽性能を備えた放射線遮蔽体及び当該放射線遮蔽体を用いた放射線遮蔽製品を提供することにある。前記の課題を解決するために、本発明に係る放射線遮蔽体は、a熱可塑性樹脂、b表面がシランカップリング処理された粉末状のスズ系材料、c粉末状のタングステン系材料、を含むことを特徴とする。本発明に係る放射線遮蔽体は、前記した本発明において、熱可塑性樹脂100質量部に対して、bスズ系材料を5~500質量部、cタングステン系材料を900~1200質量部含有することを特徴とする。本発明に係る放射線遮蔽体は、前記した本発明において、前記熱可塑性樹脂がエチレン酢酸ビニル共重合体であることを特徴とする。本発明に係る放射線遮蔽体は、前記した本発明において、シート状であることを特徴とする。本発明に係る放射線遮蔽体は、前記した本発明において、少なくとも1面にラミネート層が形成されていることを特徴とする。本発明に係る放射線遮蔽製品は、前記した本発明に係る放射線遮蔽体を備えたことを特徴とする。本発明に係る放射線遮蔽製品は、前記した本発明に係るシート状の放射線遮蔽体を布帛と一体化させて、当該布帛を所望の形状に縫合してなる放射線防護衣であることを特徴とする。本発明に係る放射線遮蔽体は、金属遮蔽材料として含有される粉末状のスズ系材料の表面がシランカップリングされているので、スズ系材料がバインダーとなる熱可塑性樹脂となじみやすくなり、放射線遮蔽体中における気泡やピンホールの発生を抑制ないし防止することが可能となり、高密度な放射線遮蔽体を得ることができる。また、本発明に係る放射線遮蔽体は、金属遮蔽材料として鉛を含有しないため、取り扱いや廃棄に特別の注意が不要であり、環境性も良好である。本発明に係る放射線遮蔽製品は、前記した本発明に係る放射線遮蔽体を備えたものであるので、前記した本発明の放射線遮蔽体の奏する効果を享受し、例えば、布等と一体化することにより、ジャケット、パンツ、エプロン、帽子、手袋等の放射線防護衣等として使用することができる。以下、本発明に係る放射線遮蔽体の構成について説明する。本発明の放射線遮蔽体は、熱可塑性樹脂と金属遮蔽材料を含むものであって、a熱可塑性樹脂、b表面がシランカップリング処理された粉末状のスズ系材料、c粉末状のタングステン系材料を基本構成として含む。a熱可塑性樹脂:本発明の放射線遮蔽体を構成する熱可塑性樹脂は、放射線遮蔽体の基材となるとともに、後記する粉末状の金属遮蔽材料のバインダーとなる。使用可能な熱可塑性樹脂としては、例えば、ポリオレフィン系樹脂、ポリウレタン系樹脂、熱可塑性エラストマー系樹脂等が挙げられる。また、ポリアミド系樹脂、アクリル系樹脂、ポリエステル系樹脂、フッ素系樹脂、ポリスチレン系樹脂、ポリイミド系樹脂、シリコン系樹脂、芳香族ポリエステル系樹脂等や、さらにはポリカーボネート樹脂、ポリエーテルサルホン樹脂、ポリフェニレンサルファイド樹脂、ポリエーテルエーテルケトン樹脂を用いてもよい。これらの熱可塑性樹脂は、その1種を単独で使用してもよく、また、2種類以上を組み合わせて使用してもよい。なお、熱可塑性樹脂としては、ポリ塩化ビニル系樹脂等のハロゲン系樹脂も使用することができるが、ダイオキシン等の発生による環境問題があるため、環境性を考慮して、ノンハロゲン系熱可塑性樹脂を使用することが好ましい。ポリオレフィン系樹脂としては、例えば、高密度ポリエチレンHDPE、中密度ポリエチレンMDPE、低密度ポリエチレンLDPE、直鎖状低密度ポリエチレンLLDPE等のポリエチレン系樹脂、ポリプロピレン等の汎用のポリオレフィン樹脂や、ポリスチレン系樹脂等を使用することができる。また、ポリエチレン/ポリプロピレンとブテン、ブタジエン、エチレン酢酸ビニル共重合体EVA等の共重合体樹脂コポリマーを使用することができる。本発明にあっては、ポリオレフィン系樹脂としては、シート化等する際の成形加工性が良好である等という点で、エチレン酢酸ビニル共重合体を使用することが好ましい。ポリウレタン系樹脂としては、ポリオールとジイソシアネートの重合体である、いわゆる熱可塑性ウレタン樹脂を使用することはもちろん、ウレタン樹脂を溶剤に溶解し、溶剤を除くことにより被膜化するウレタン溶液も使用することが可能である。さらに、ウレタン系樹脂を水系の溶媒に分散させた、水分を除去することにより被膜化する、いわゆるウレタンエマルジョンを用いることも可能である。熱可塑性エラストマー樹脂としては、ゴムとプラスチックの中間的な性質を有する材料で、通常の熱可塑性樹脂の加工技術が応用できるもの全般を挙げることができる。具体的には、アクリルゴムACM、スチレン系熱可塑性エラストマーSES、SEBS、SIS等、ポリアミド系熱可塑性エラストマー、ミラブル型シリコンゴム、ウレタン系熱可塑性エラストマーTPU、動的架橋オレフィン系熱可塑性エラストマーTPO等である。bスズ系材料:本発明の放射線遮蔽体は、スズ系材料を含有する。スズ系材料としては、金属スズ単体のほか、スズ-ニッケル合金、スズ-銅合金等のスズ合金、酸化スズ等のスズ化合物が挙げられる。金属遮蔽材料としてスズ系材料を用いることにより、後記するタングステン系材料を過度に使用することを抑え、優れた遮蔽効果を維持しつつ放射線遮蔽体に柔軟性を付与し、コスト的にもリーズナブルな放射線遮蔽体を提供することができる。また、金属遮蔽材料として鉛や鉛合金、鉛化合物等を使用しないので、環境及び人体への悪影響を抑制することができ、安全で環境衛生的にも良好な放射線遮蔽体を提供することができる。スズ系材料は、その1つを単独で使用してもよく、その2種以上を組み合わせて使用するようにしてもよい。粉末状のスズ系材料の平均粒子径平均1次粒子径は、1~100μmとすることが好ましい。スズ系材料の平均粒子径をかかる範囲にすることにより、熱可塑性樹脂に対して分散性もよく、遮蔽機能やシランカップリングによる熱可塑性樹脂になじみやすくなるという効果も効率よく発揮することができる。スズ系材料の平均粒子径は5~15μmとすることが特に好ましい。なお、本発明において、平均粒子径は、例えば、レーザー回折散乱法によって求めた粒度分布における積算値50での粒子径を採用することができる。スズ系材料は、シランカップリング剤で表面処理されているものを使用する。スズ系材料をシランカップリング剤で表面処理を施すことにより、熱可塑性樹脂とスズ系材料との親和性を改善することができ、なじみやすくなり気泡やピンホールの発生を抑制ないし防止することが可能となり、高密度な放射線遮蔽体を得ることができる。スズ系材料のシランカップリングによる表面処理については、常法により実施すればよく、例えば、スズ系材料を液状ないし粉末状のシランカップリング剤に浸漬ないし分散させてスズ系材料の表面をシランカップリング処理するようにすればよい。また、放射線遮蔽体の構成成分としてシランカップリング剤を混合させるようにしてもよい。シランカップリング剤は、例えば、液状、粉末状等のものを使用することができる。cタングステン系材料:本発明の放射線遮蔽体は、タングステン系材料を含有する。タングステン系材料としては、金属タングステン単体のほか、タングステン合金、酸化タングステンWO3:三酸化タングステン、タングステン酸リチウム、マンガンタングステン酸、鉄タングステン酸等のタングステン化合物等が挙げられる。金属遮蔽材料としてタングステン系材料を用いることにより、高レベルの遮蔽効果を維持することができる。また、前記したスズ系材料と同様、金属遮蔽材料として鉛や鉛合金、鉛化合物等を使用しないので、環境及び人体への悪影響を抑制することができ、安全で環境衛生的にも良好な放射線遮蔽体を提供することができる。タングステン系材料は、その1つを単独で使用してもよく、その2種以上を組み合わせて使用するようにしてもよい。タングステン系材料はスズ系材料と同様に粉末状のものを用いるが、平均粒子径平均一次粒子径は、1~100μmとすることが好ましい。タングステン系材料の平均粒子径をかかる範囲にすることにより、熱可塑性樹脂に対して分散性もよく遮蔽機能を効率よく発揮することができる。タングステン系材料の平均粒子径は5~15μmとすることが特に好ましい。放射線遮蔽体に含有される金属遮蔽材料におけるスズ系材料とタングステン系材料の配合比は、スズ系材料/タングステン系材料=5/1200~1/2の範囲内とすることが好ましい。スズ系材料とタングステン系材料の配合比をかかる範囲にすることにより、スズ系材料とタングステン系材料のバランスがよく、遮蔽性能をより効率よく発揮することができ、また、適度に柔軟性のある遮蔽体を提供することができる。配合比は、スズ系材料/タングステン系材料=5/1120~500/1120の範囲内とすることがさらに好ましく、スズ系材料/タングステン系材料=10/1110~200/1040の範囲内とすることが特に好ましい。本発明に係る放射線遮蔽体にあって、金属遮蔽材料の含有量は、バインダーとなる熱可塑性樹脂100質量部に対して、スズ系材料を5~500質量部とすることが好ましい。スズ系材料の含有量が5質量部より少ないと柔軟性が得られない場合があり、一方、スズ系材料の含有量が500質量部を超えると、遮蔽体が過度に柔らなくなってしまう場合がある。スズ系材料の含有量は、熱可塑性樹脂100質量部に対して、10~200質量部とすることが特に好ましい。一方、タングステン系材料は、バインダーである熱可塑性樹脂100質量部に対して900~1200質量部とすることが好ましい。タングステン系材料の含有量が900質量部より少ないと、遮蔽効果が十分に発揮されない場合があり、一方、タングステン系材料の含有量が1200質量部を超えると柔軟性が悪く高コストな放射線遮蔽体となる場合がある。タングステン系材料の含有量は、熱可塑性樹脂100質量部に対して、930~1120質量部とすることがさらに好ましく、1040~1110質量部とすることが特に好ましい。また、本発明に係る放射線遮蔽体には、金属遮蔽材料として、さらに、ビスマス系材料を含有させるようにしてもよい。ビスマス系材料としては、金属ビスマス単体のほか、ビスマス-インジウム合金、塩化酸化ビスマスBiClO等のビスマス合金や、酸化ビスマスBi2O3等のビスマス化合物が挙げられる。ビスマス系材料は、その1つを単独で使用してもよく、その2種以上を組み合わせて使用するようにしてもよい。粉末状のビスマス系材料の平均粒子径平均1次粒子径は、1~100μmとすることが好ましく、5~15μmとすることが特に好ましい。また、ビスマス系材料の含有量としては、バインダーとなる熱可塑性樹脂100質量部に対して、ビスマス系材料を1500~1850質量部とすることが好ましく、1650~1850質量部とすることが特に好ましい。なお、本発明の放射線遮蔽体には、本発明の目的及び効果を妨げない範囲において、前記した以外の各種の樹脂成分やゴム成分、及び各種の添加剤を必要に応じて適宜添加することができる。添加剤としては、従来公知のものを使用することができ、例えば、可塑剤、紫外線吸収剤、耐熱安定剤、酸化防止剤、あるいは加工性を向上させるための減粘剤や増粘剤等の各種添加剤を適宜添加することができる。本発明の放射線遮蔽体は、前記した必須成分及び必要により添加した添加剤を必要量計量した上で、混合攪拌機で均質混合させ、必要に応じて、未分散物を取り除く目的で濾過すること、あるいは気泡を取り除く目的で減圧脱泡等の処理を行い、次いで得られた組成物を、押出成形、Tダイ押出成形、カレンダー成形、プレス成形、射出成形、コーティング、金型成形等の公知の手段によって成形加工することにより、簡便に得ることができる。なお、前記の組成物を、二軸混練押出機、バンバリーミキサー、ニーダー、ローラー等の従来公知の混練装置で溶融混練することによりペレット化、あるいはペレターザー等によりペレット化して得られたペレットを用いて、前記した押出成形、Tダイ押出成形多層型含む。、カレンダー成形、プレス成形、射出成形等の公知の手段により成形加工するようにしてもよい。本発明に係る放射線遮蔽体は、シート状とした放射線遮蔽シートとして用いることができる。かかる放射線遮蔽シートは、放射線遮蔽体をシート化した遮蔽層単独で用いてもよいが、遮蔽層の片面ないし両面には保護となるラミネート層を形成することが好ましい。また、放射線遮蔽体をシート化した遮蔽層は、単層でもよく、数層を重ね合わせて積層化してもよい。ラミネート層は、例えば、軟質ポリエチレン等のポリエチレン系樹脂、ポリプロピレン系樹脂、エチレン酢酸ビニル共重合体、ポリスチレン系樹脂、PETポリエチレンテレフタレート等のポリエステル系樹脂、ポリウレタン系樹脂等の熱可塑性樹脂で形成することができるが、前記した放射線遮蔽体遮蔽層を形成する熱可塑性樹脂と共通する熱可塑性樹脂を使用してもよい。図1は、本発明に係るシート状の放射線遮蔽体放射線遮蔽シート1の一態様を示した断面図であり、放射線遮蔽体をシート化した遮蔽層2の両面にラミネート層3を形成した態様を示している。遮蔽層2やラミネート層3の厚さは、特に制限はないが、遮蔽効果が見込まれ、製造時の搬送抵抗が過度に大きくならない程度の厚さが好ましく、遮蔽層2の厚さは、例えば、0.1~3.0mmとすることが好ましく、0.3~1.0mmとすることが特に好ましい。また、ラミネート層3の厚さは、前記した遮蔽層2より薄くすることが望ましく、例えば、0.01~2.0mmとすることが好ましく、0.02~0.5mmとすることがさらに好ましく、0.02~0.1mmとすることが特に好ましい。なお、放射線遮蔽シート1についてラミネート層3を設けないで単層とした場合にあっては、前記した遮蔽層2程度の厚さとすればよい。以上説明した本発明に係る放射線遮蔽体は、熱可塑性樹脂をバインダーとして金属遮蔽材料である所定の平均粒子径の粉末状のスズ系材料やタングステン系材料を含有させるにあたり、スズ系材料の表面をシランカップリングしているので、バインダーとなる熱可塑性樹脂とスズ系材料がなじみやすくなり、放射線遮蔽体中における気泡やピンホールの発生を抑制ないし防止することが可能となり、高密度な放射線遮蔽体を得ることができる。また、本発明に係る放射線遮蔽体は、金属遮蔽材料として鉛を含有しないため、取り扱いや廃棄に特別の注意が不要であり、環境性も良好なものとなる。本発明に係る放射線遮蔽体は、前記したシート状のほか、所望の形状として使用することができ、前記した押出成形方法や射出成形方法等の従来公知の成形方法により成形加工することにより得ることが可能である。本発明に係る放射線遮蔽体は、X線等の放射線を遮蔽するための種々の用途に適用することができる。また、本発明に係る放射線遮蔽体は、当該遮蔽体を備えた放射性遮蔽製品として使用することができる。例えば、放射線遮蔽製品として放射線遮蔽性能を備えた放射線防護衣とする場合にあっては、シート状等の放射線遮蔽体を所望の形状に裁断し、布帛等に包むかあるいは布帛等に貼り合わせる等により一体化させて、放射線遮蔽体と一体化させた布帛等を所望の形状に縫い合わせ、ジャケット、パンツ、エプロン、帽子、手袋等の放射線防護衣X線遮蔽用の医療用防護衣等として使用することができる。また、同様にして形成された放射線遮蔽性能を備えた放射線遮蔽カバーあるいは放射線遮蔽カーテンも、例えば、放射線源に密着させたり、放射線源を間接的に覆うようにして使用することができる。また、食品異物検査装置に適用されるX線遮蔽シートとしても使用できる。以下、実施例及び比較例に基づき本発明をさらに詳細に説明するが、本発明は、これらに限定されるものではない。[実施例1、実施例2及び比較例1]シート状の放射線遮蔽体放射線遮蔽シートラミネート層なしの単層:厚さ0.3mmを製造した。使用した成分の詳細を下記に示す表1中、数値は含有量であり、熱可塑性樹脂であるエチレン酢酸ビニル共重合体を100質量部とした場合の質量部である。。放射線遮蔽シートの製造は、実施例1については、5質量部のシランカップリング剤にスズを浸漬させ、表面をシランカップリングしたスズを使用し、かかるスズを含む構成成分を市販のペレタイザーで溶融混練してペレット化し、得られたペレットを市販のTダイ押出機によりシート化した。実施例2については、表面をシランカップリングしないスズと10質量部のシランカップリング剤を含む構成成分を市販のペレタイザーで溶融混練してペレット化し、得られたペレットを市販のTダイ押出機によりシート化した。比較例1については、表面をシランカップリングしないスズと10質量部の可塑剤を含む構成成分を市販のペレタイザーで溶融混練してペレット化し、得られたペレットを市販のTダイ押出機によりシート化した。aエチレン酢酸ビニル共重合体熱可塑性樹脂酢酸ビニル含有量が共重合体全体に対して19質量bスズスズ系材料品名:AT-SnNo.600山石金属株製平均粒子径:6.26μmcタングステンタングステン系材料品名:D-100株アライドマテリアル製平均粒子径:8.729μmd可塑剤品名:アデカサイザーRS-735株ADEKA製eシランカップリング剤品名:KBM503信越化学工業株製分子量248.4、比重1.04、最小被覆面積314m2/g性状:液状放射線遮蔽シートの構成